(57)【要約】【課題】高画像濃度で鮮明な色彩が得られ、安定した摩擦帯電特性を有し、長期使用においても感光体上のフィルミングがなく、ＯＨＰシートの定着画像において透明性に優れたマゼンタトナーを提供する。【解決手段】トナー中のモノアゾ系顔料が、４≦長径／短径≦６である顔料一次粒子を３個数％以上で、且つ、４≦長径／短径である顔料一次粒子を４０個数％以下含み、ロジン化合物で処理されている。【選択図】　　　　なし【特許請求の範囲】
【請求項１】
少なくとも結着樹脂、及び下記式（１）で示されるモノアゾ系顔料を含有する乾式トナーであって、該モノアゾ系顔料が、４≦長径／短径≦６である顔料一次粒子を３個数％以上で、且つ、４≦長径／短径である顔料一次粒子を４０個数％以下含有することを特徴とする乾式トナー。
【化１】
2004126113.tif 000014
〔Ｒ１、Ｒ２、Ｒ３はそれぞれ、水素原子、アルキル基、アルコキシ基、ハロゲン原子、ニトロ基、アニリド基、及びスルファモイル基のいずれかから選ばれる置換基を示し、Ｒ４は下記の群より選ばれ、下記の群中の置換基Ｒ５〜Ｒ８は水素原子、ハロゲン原子、アルキル基、アルコキシ基、ニトロ基のいずれかから選ばれる置換基を示す。〕
【化２】
2004126113.tif 000015
【請求項２】
モノアゾ系顔料が、下記式（２）で示されるβ−ナフトール誘導体と下記式（３）で示される芳香族アミンから合成され、少なくとも、該β−ナフトール誘導体を塩基性水溶液に溶解後、該β−ナフトール誘導体の一部を析出させるカップラー分散液調製工程を経て得られることを特徴とする請求項１に記載の乾式トナー。
【化３】
2004126113.tif 000016
〔Ｒ４は下記の群より選ばれ、下記の群中の置換基Ｒ５〜Ｒ８は水素原子、ハロゲン原子、アルキル基、アルコキシ基、ニトロ基のいずれかから選ばれる置換基を示す。〕
【化４】
2004126113.tif 000017
【化５】
2004126113.tif 000018
〔Ｒ１、Ｒ２、Ｒ３はそれぞれ、水素原子、アルキル基、アルコキシ基、ハロゲン原子、ニトロ基、アニリド基、及びスルファモイル基のいずれかから選ばれる置換基を示す。〕
【請求項３】
モノアゾ系顔料が、少なくとも、カップリング反応を塩基性雰囲気下で完結させるカップリング反応工程を経て得られることを特徴とする請求項１または２に記載の乾式トナー。
【請求項４】
モノアゾ系顔料が、ロジン化合物で処理されていることを特徴とする請求項１乃至３のいずれかに記載の乾式トナー。
【請求項５】
モノアゾ系顔料が、Ｃ．Ｉ．ピグメントレッド５、３１、１４６、１４７、１５０、１７６、１８４、１８５、２６９（それぞれカラーインデックス第４版記載の名称による）の群から選ばれるいずれかであることを特徴とする請求項１乃至４のいずれかに記載の乾式トナー。
【発明の詳細な説明】
【０００１】
【発明の属する技術分野】
本発明は、電子写真法、静電記録法、磁気記録法、トナージェット法などを利用した記録方法に用いられる乾式トナーに関するものである。詳しくは、本発明は、複写機、プリンター、ファクシミリ、プロッター等に利用し得る画像記録装置に用いられるマゼンタトナーに関するものである。
【０００２】
【従来の技術】
近年、デジタルフルカラー複写機やプリンターが実用化され、解像力、階調性はもとより色むらのない色再現性に優れた高画質画像が得られるようになってきた。
【０００３】
デジタルフルカラー複写機においては、色画像原稿を、Ｂ（ブルー）、Ｇ（グリーン）、Ｒ（レッド）の各色フィルターで色分解した後、オリジナル画像に対応した２０μｍ乃至７０μｍのドット径からなる潜像をＹ（イエロー）、Ｍ（マゼンタ）、Ｃ（シアン）、Ｂ（ブラック）の各色トナーを用い、白黒複写機と比べ多量のトナーを感光体から中間転写体を介して、または、介さずに転写材に転写させる必要がある。
【０００４】
カラートナーの中でも、マゼンタトナーは、肌色を再現するのに重要であり、さらに、人物像における肌の色調はハーフトーンであることから、優れた現像性も要求される。
【０００５】
従来、電子写真方式には熱可塑性樹脂と共に着色剤である顔料と帯電制御剤などとを混練し粉砕したトナーが一般に用いられている。この場合、特にマゼンタトナーにおいては、着色剤である顔料が分散されにくいため、分散粒子が光を散乱させ、トナーの透明性を低下させるという問題を生じやすかった。このため、複数のカラートナーを重ね合わせて形成した多色画像の色再現性が劣り、またオーバーヘッドプロジェクター（ＯＨＰ）用の透明シートに転写、定着して形成した画像の投影画像は、暗く、彩度が低くなるという欠点を有していた。さらにマゼンタトナーにおいては、着色度が低い、或いは色調が理想的なマゼンタ色とはならない等の欠点があった。
【０００６】
これらの問題に対しては、主にマゼンタトナーに用いる顔料や染料の改良、顔料や染料の併用による改良が提案されている。例えば特許文献１にはキナクリドン系顔料及びキサンテン系染料を併用することにより鮮明なマゼンタ色のトナーが得られ、耐光性が向上することが開示されている。また特許文献２にはキナクリドン系顔料及びメチン系顔料を併用することにより定着ローラーを汚染することなく鮮明なカラー画像が得られることが開示されている。
【０００７】
しかしながら、これらの提案によっても、１）色再現する為に分光反射特性に優れ、鮮明なマゼンタ色を有すること、２）着色剤の樹脂に対する分散性が良好で高着色を有すること、３）環境において安定した摩擦帯電特性を有すること、４）透明性が良好である、などの全ての要求特性を十分に満足する電子写真用マゼンタトナーは得られていない。
【０００８】
【特許文献１】
特開平１−２２４７７７号
【特許文献２】
特開平２−１３９６８号
【０００９】
【発明が解決しようとする課題】
本発明の目的は、上述の如き問題点を解決した乾式トナーを提供するものである。
【００１０】
即ち本発明の目的は、高画像濃度で極めて鮮明な色彩が得られるマゼンタトナーを提供することにある。
【００１１】
本発明のさらなる目的は、安定した摩擦帯電特性を有するマゼンタトナーを提供することにある。
【００１２】
本発明のさらなる目的は、長期使用に際しても、感光体上のフィルミングを防止できるマゼンタトナーを提供することにある。
【００１３】
本発明のさらなる目的は、ＯＨＰシートの定着画像において透明性に優れたマゼンタトナーを提供することにある。
【００１４】
【課題を解決するための手段】
本発明は、少なくとも結着樹脂、及び下記式（１）で示されるモノアゾ系顔料を含有する乾式トナーであって、該モノアゾ系顔料が、４≦長径／短径≦６である顔料一次粒子を３個数％以上で、且つ、４≦長径／短径である顔料一次粒子を４０個数％以下含有することを特徴とする乾式トナーに関する。
【００１５】
【化６】
2004126113.tif 000002
【００１６】
上記式中、Ｒ１、Ｒ２、Ｒ３はそれぞれ、水素原子、アルキル基、アルコキシ基、ハロゲン原子、ニトロ基、アニリド基、及びスルファモイル基のいずれかから選ばれる置換基を示し、Ｒ４は下記の群より選ばれ、下記の群中の置換基Ｒ５〜Ｒ８は水素原子、ハロゲン原子、アルキル基、アルコキシ基、ニトロ基のいずれかから選ばれる置換基を示す。
【００１７】
【化７】
2004126113.tif 000003
【００１８】
【発明の実施の形態】
本発明の乾式トナーは、少なくとも結着樹脂、及び下記式（１）で示されるモノアゾ系顔料を含有し、該モノアゾ系顔料が、４≦長径／短径≦６である顔料一次粒子を３個数％以上で、且つ、４≦長径／短径である顔料一次粒子を４０個数％以下含有することを特徴とするものである。
【００１９】
【化８】
2004126113.tif 000004
【００２０】
上記式中、Ｒ１、Ｒ２、Ｒ３はそれぞれ、水素原子、アルキル基、アルコキシ基、ハロゲン原子、ニトロ基、アニリド基、及びスルファモイル基のいずれかから選ばれる置換基を示し、Ｒ４は下記の群より選ばれ、下記の群中の置換基Ｒ５〜Ｒ８は水素原子、ハロゲン原子、アルキル基、アルコキシ基、ニトロ基のいずれかから選ばれる置換基を示す。
【００２１】
【化９】
2004126113.tif 000005
【００２２】
本発明者らは、鋭意検討の結果、モノアゾ系顔料の粒子形状を規定することにより、トナーの発色性、透明性、及び帯電特性等を向上させ、さらには、画像形成装置とのマッチングを良好なものとし得ることを見出し、本発明を完成するに至った。
【００２３】
本発明者らの知見によれば、トナー中のモノアゾ系顔料の粒子形状を上記の如く規定することにより、トナー粒子中の顔料の分散性が著しく向上し、トナーの現像特性、色調、及び帯電特性等がバランス良く改善される。これらの理由については必ずしも明らかではないが、上記の如く規定された一次粒子の存在により、トナー粒子中に生じるモノアゾ系顔料の再凝集をモノアゾ系顔料自身が抑制することによって、顔料自身が元来有している能力を大幅に発揮出来る状況を作り出していることに起因すると考えられる。即ち、トナー中における顔料の再凝集を抑制することによって、結着樹脂への顔料の分散性を向上させることができる。これによって、トナー粒子に望ましい発色性や透明性、さらには、帯電特性が付与されたものと推定される。
【００２４】
特に、帯電特性の改善に関しては、モノアゾ系顔料の粒子形状を上記の如く規定したことによる顔料の分散性の向上が起因になっているのみならず、モノアゾ系顔料の粒子形状そのものが大きく寄与しているものと推測される。顔料一次粒子の長径／短径が大きい場合は、顔料の両先端部で静電分極を生じるため、電荷がリークしやすくなりトナーの帯電特性が不安定となる。従って、前記の顔料の分散性との兼ね合いから、トナーに望ましい帯電特性を付与するためには、上記の如く粒子形状を規定したモノアゾ系顔料を用いることが適当である。
【００２５】
また、本発明者らの知見によれば、本発明のトナーは、上記の如くモノアゾ系顔料の粒子形状を規定することにより、トナー粒子中の顔料の分散性が著しく向上し、トナーの発色性、透明性、及び帯電特性がバランス良く改善されるだけでなく、長期使用に際しても、画像形成装置とのマッチングが良好なものとなり、特に、感光体上のフィルミングを防止することができる。
【００２６】
転写材上に転写されずに感光体上に残ったトナー粒子は、クリーニング工程により感光体上より除去される。このクリーニング工程については、従来ブレードクリーニング、ファーブラシクリーニング、ローラークリーニング等が用いられていた。いずれの方法も力学的に転写残余のトナーを掻き落とすか、またはせき止めて廃トナー容器へと捕集するものであるが、このような部材が感光体表面に押し当てられることに起因して、トナーや遊離したシリカ等の外添剤が感光体表面に付着する（フィルミング）等の問題が生じていた。
【００２７】
本発明のトナーは、上記の如くモノアゾ系顔料の粒子形状を規定することにより、トナー粒子中の顔料の分散性が著しく向上するが、顔料一次粒子の長径／短径が大きい場合は、顔料二次粒子の存在個数％が増加し、トナー粒子中において顔料の均一分散が困難になる。トナーの製造から、粉砕トナーの場合は、粉砕面に顔料の二次粒子が存在しやすく、重合トナーの場合は、顔料粒子の静電分極によりトナー表面に移行しやすい傾向がある。即ち、顔料一次粒子の長径／短径を上記の如き範囲でコントロールすることによって、トナーや遊離したシリカ等の外添剤が感光体表面に付着する（フィルミング）といった問題が生じた場合、トナー表面近傍に存在するモノアゾ系顔料が、感光体表面に付着したトナーや遊離したシリカ等の外添剤を掻き落とすといったトナー自身による適度な研磨効果が発現され、上記の如く発生する感光体上のフィルミングを抑制し、良好な状態を保持しながら画像形成を長期にわたり行うことができると、本発明者らは考察している。
【００２８】
本発明にかかる該モノアゾ系顔料の粒子形状は、例えば、透過電子顕微鏡（ＴＥＭ）を用い、以下のように観察、及び計測できる。
【００２９】
トナー粒子中のモノアゾ系顔料の粒子形状については、
（１）常温硬化性のエポキシ樹脂中にトナー粒子を十分に分散させた後、４０℃の雰囲気温度の中で２日間硬化させ得られた硬化物を、ダイヤモンドナイフを備えたウルトラミクロトームを用いて切り出し、薄片状のサンプルとし、
（２）透過電子顕微鏡（ＴＥＭ）を用い、倍率１０，０００倍で観察、
（３）観察像を４倍に拡大したプリントアウト画像を用い、トナー粒子中に分散しているモノアゾ系顔料の一次粒子１００個について、長径、及び短径を計測、（長径／短径）値を算出し、４≦長径／短径≦６、及び４≦長径／短径である一次粒子の個数％を導く。
【００３０】
また、モノアゾ系顔料そのものの粒子形状については、
（１）モノアゾ系顔料を直接コロジオン膜貼付メッシュ上にサンプリングし、
（２）透過電子顕微鏡（ＴＥＭ）を用い、倍率５０，０００倍で観察、
（３）観察像を４倍に拡大したプリントアウト画像を用い、顔料一次粒子１００個について長径、及び短径を計測、（長径／短径）値を算出し、４≦長径／短径≦６、及び４≦長径／短径である一次粒子の個数％を導く。
【００３１】
モノアゾ系顔料が、４≦長径／短径である顔料一次粒子（針状結晶）を４０個数％を超えて含有する場合、トナー自身による感光体上の研磨効果に留まらず、感光体の損傷或いは感光体への固着等を引き起こしてしまう。一方、４≦長径／短径≦６である顔料一次粒子が３個数％に満たない場合は、感光体上のトナー自身による研磨効果が発揮されず、感光体上のフィルミングを抑制できない。
【００３２】
本発明に係るモノアゾ系顔料は、上記した式（１）で示される顔料を単独、もしくは併用して用いることができるが、中でも、Ｃ．Ｉ．ピグメントレッド５、３１、１４６、１４７、１５０、１７６、１８４、１８５、２６９（それぞれカラーインデックス第４版記載の名称による）が、トナー粒子中の分散性の改善、さらには発色性や帯電特性の向上等の点から好ましく用いられる。
【００３３】
本発明に係るモノアゾ系顔料は、下記式（２）で示されるβ−ナフトール誘導体と下記式（３）で示される芳香族アミンを原料とし、少なくとも、１）該芳香族アミンのジアゾニウム塩を含有するジアゾニウム塩溶液調製工程、２）該ジアゾニウム塩とカップリング反応を行うβ−ナフトール誘導体を含有するカップラー液調製工程、３）該ジアゾニウム塩溶液と該カップラー液とを混合するカップリング反応工程、を経て生成される。
【００３４】
【化１０】
2004126113.tif 000006
【００３５】
上記式中、Ｒ４は下記の群より選ばれ、下記の群中の置換基Ｒ５〜Ｒ８は水素原子、ハロゲン原子、アルキル基、アルコキシ基、ニトロ基のいずれかから選ばれる置換基を示す。
【００３６】
【化１１】
2004126113.tif 000007
【００３７】
【化１２】
2004126113.tif 000008
【００３８】
上記式中、Ｒ１、Ｒ２、Ｒ３はそれぞれ、水素原子、アルキル基、アルコキシ基、ハロゲン原子、ニトロ基、アニリド基、及びスルファモイル基のいずれかから選ばれる置換基を示す。
【００３９】
本発明に係るモノアゾ系顔料は、上記カップラー液調製工程において、該β−ナフトール誘導体を塩基性水溶液に溶解後、該β−ナフトール誘導体の一部を析出させてカップリング反応に用いるカップラー液とすることが望ましい。該β−ナフトール誘導体の一部を析出させる手法としては、酸を添加することで該β−ナフトール誘導体を塩析させるといった方法等が挙げられる。
【００４０】
本発明に係るモノアゾ系顔料は、上記カップリング反応工程において、該カップラー液にジアゾニウム塩溶液を滴下する方法、或いは、ジアゾニウム塩溶液にカップラー液を滴下する方法のどちらを用いても良いが、上記の如く該β−ナフトール誘導体の一部を析出させたカップラー液を用いる場合は、操作上該カップラー液にジアゾニウム塩溶液を滴下する方法を用いることが望ましい。
【００４１】
上記カップリング反応工程において、該β−ナフトール誘導体の一部を析出させたカップラー分散液にジアゾニウム塩溶液を滴下する方法を用いることにより、モノアゾ系顔料の粒子形状をコントロールすることができる。また、系内に分散している該β−ナフトール誘導体の表面から該ジアゾニウム塩が反応するため、カップリング反応に寄与しなかったジアゾニウム塩が残存する場合、該残存ジアゾニウム塩が生成した顔料中に取り込まれてしまうことを大幅に抑制することができる。
【００４２】
また、上記カップリング反応工程において、ジアゾニウム塩溶液調製工程で酸性雰囲気に調整されているジアゾニウム塩溶液と混合するカップラー液は、ｐＨ、及びそのイオン強度を調整することが可能であるが、該カップラー液のｐＨ、及びイオン強度は、カップリング反応を塩基性雰囲気下で完結させるような条件であることが望ましい。
【００４３】
さらに、本発明に係るモノアゾ系顔料は、従来公知の方法により、その表面を処理することができるが、特にロジン化合物による処理が顔料の再凝集を防止し、トナー粒子中での顔料の分散性が向上し、さらにはトナーの帯電性を好ましい状態にすることができるので、上記の如き特性が一層改善される。
【００４４】
本発明に係るモノアゾ系顔料を好ましく処理できるロジン化合物としては、天然ロジン（トール油ロジン、ガムロジン、ロッドロジンなど）、或いは天然ロジンから抽出して得られる精製ロジン（アビエチン酸など）、変性ロジン（水添ロジン、不均化ロジン、重合ロジンなど）、合成ロジン（スチレンアクリルロジン酸など）、さらには、上記ロジンのアルカリ金属塩やエステル化合物を挙げることができる。
【００４５】
上記の如きロジン化合物により、顔料を処理する方法としては、（１）ロジン化合物と顔料を乾式混合した後、必要に応じて溶融混練等の熱処理を施す乾式混合法、（２）顔料製造時の着色剤の合成溶液中にロジンのアルカリ水溶液を加えた後、カルシウム、バリウム、ストロンチウム、またはマンガン等のレーキ金属塩を添加し、ロジンを不溶化することで着色剤表面に被覆処理を施す湿式処理法、等が挙げられる。
【００４６】
本発明においては、顔料中にロジン化合物を１〜４０質量％、好ましくは５〜３０質量％、より好ましくは１０〜２０質量％含有させることによって、上記の如き特性を一層良好なものとすることができる。
【００４７】
本発明のトナーは、上記式（１）で示されるモノアゾ系顔料を結着樹脂１００質量部に対して１〜２０質量部含有しているのが良い。１質量部未満の場合には、画像濃度が十分出ず、貧弱な画像となる。２０質量部を超える場合には、トナー中での分散が不十分となり、帯電が不均一となる。また、該モノアゾ系顔料を単独で用いても良いし、必要に応じて、他の着色剤と併用しても良い。
【００４８】
併用できる着色剤としては、従来公知の着色剤が併用できるが、具体的にはキナクリドン系着色剤、チオインジゴ系着色剤、キサンテン系着色剤、ペリレン系着色剤、ジケトピロロピロール系着色剤等が挙げられる。
【００４９】
本発明に係るトナーを製造する方法としては、結着樹脂、本発明に係るモノアゾ系顔料、ワックス成分等を加圧ニーダー等により溶融混練した後、冷却した混練物を所望のトナー粒径に微粉砕し、さらに微粉砕物を分級して粒度分布を調整してトナーにする粉砕法；特公昭３６−１０２３１号公報、特開昭５９−５３８５６号公報及び特開昭５９−６１８４２号公報に記載されている懸濁重合法を用いて直接トナーを製造する方法；特公昭５６−１３９４５号公報等に記載のディスクまたは多流体ノズルを用いて溶融混練物を空気中に霧化して球状トナーを製造する方法；及びソープフリー重合法に代表される乳化重合法等、公知の方法を用いることが可能であるが、懸濁重合法によりトナーを製造することが好ましい。
【００５０】
懸濁重合法により製造されるトナーは、結着樹脂、本発明に係るモノアゾ系顔料、極性樹脂、ワックス成分、荷電制御樹脂、及び重合開始剤を混合して重合性単量体組成物を調製し、重合性単量体組成物を水系媒体中へ分散して重合性単量体組成物の粒子を生成し、水系媒体中で重合性単量体組成物の粒子中のスチレンモノマーを重合して生成される。
【００５１】
モノアゾ系顔料は、親水性の官能基を有しているため、水系分散媒体中で重合性単量体組成物の造粒粒子を重合してトナー粒子を形成する際、分散質である重合性単量体組成物と水系媒体の界面に向け移行する傾向がある。本発明に係るモノアゾ系顔料を用いる場合は、粒子形状を規定することによってトナー粒子中の顔料の分散性が改善されるため、適量のモノアゾ系顔料がトナー表面近傍に存在し、上記の如く感光体上のフィルミング防止に効果的である。
【００５２】
本発明に用いられるトナーの結着樹脂としては、一般的に用いられているスチレン−（メタ）アクリル共重合体、ポリエステル樹脂、エポキシ樹脂、スチレン−ブタジエン共重合体が挙げられる。重合法により直接トナー粒子を得る方法においては、それらを形成するための単量体が用いられる。具体的にはスチレン；ｏ−（ｍ−，ｐ−）メチルスチレン、ｍ−（ｐ−）エチルスチレンの如きスチレン系単量体；（メタ）アクリル酸メチル、（メタ）アクリル酸エチル、アクリル酸プロピル、（メタ）アクリル酸ブチル、（メタ）アクリル酸オクチル、（メタ）アクリル酸ドデシル、（メタ）アクリル酸ステアリル、（メタ）アクリル酸ベヘニル、（メタ）アクリル酸２−エチルヘキシル、（メタ）アクリル酸ジメチルアミノエチル、（メタ）アクリル酸ジエチルアミノエチルの如き（メタ）アクリル酸エステル系単量体；ブタジエン、イソプレン、シクロヘキセン、（メタ）アクリロニトリル，アクリル酸アミドの如きエン系単量体が好ましく用いられる。これらは、単独、または、一般的には出版物ポリマーハンドブック第２版ＩＩＩ−ｐ１３９〜１９２（Ｊｏｈｎ　Ｗｉｌｅｙ＆Ｓｏｎｓ社製）に記載の理論ガラス転移温度（Ｔｇ）が、４０〜７５℃を示すように単量体を適宜混合して用いられる。理論ガラス転移温度が４０℃未満の場合にはトナーの保存安定性や耐久安定性の面から問題が生じやすく、一方７５℃を超える場合はトナーのフルカラー画像形成の場合において、ＯＨＰ画像の透明性が低下する。
【００５３】
本発明において、上述の結着樹脂と共にポリエステル樹脂やポリカーボネート樹脂等の極性樹脂を併用することができる。
【００５４】
例えば、懸濁重合法等により直接トナーを製造する場合には、分散工程から重合工程に至る重合反応時に極性樹脂を添加すると、トナー粒子となる重合性単量体組成物と水系分散媒体の呈する極性のバランスに応じて、添加した極性樹脂がトナー粒子の表面に薄層を形成したり、トナー粒子表面から中心に向け傾斜性をもって存在するように制御することができる。
【００５５】
上記極性樹脂の添加量は、結着樹脂１００質量部に対して１〜２５質量部使用するのが好ましく、より好ましくは２〜１５質量部である。１質量部未満ではトナー粒子中での極性樹脂の存在状態が不均一となり、逆に２５質量部を超えるとトナー粒子表面に形成される極性樹脂の薄層が厚くなるため、好ましくない。
【００５６】
本発明に用いられる極性樹脂としては、具体的には、ポリエステル樹脂、エポキシ樹脂、スチレン−アクリル酸共重合体、スチレン−メタクリル酸共重合体、スチレン−マレイン酸共重合体が挙げられる。特にピーク分子量が３，０００〜１０，０００のポリエステル樹脂がトナー粒子の流動性、負摩擦帯電特性、透明性を良好にすることができるので好ましい。
【００５７】
本発明において使用し得るワックス成分としては、具体的には、パラフィンワックス、マイクロクリスタリンワックス、ペトロラクタムの如き石油系ワックス及びその誘導体、モンタンワックス及びその誘導体、フィッシャートロプシュ法による炭化水素ワックス及びその誘導体、ポリエチレンに代表されるポリオレフィンワックス及びその誘導体、カルナバワックス、キャンデリラワックスの如き天然ワックス及びそれらの誘導体等が挙げられ、誘導体には酸化物や、ビニルモノマーとのブロック共重合物、グラフト変性物も含まれる。また、高級脂肪族アルコールの如きアルコール；ステアリン酸、パルミチン酸の如き脂肪族或いはその化合物；酸アミド、エステル、ケトン、硬化ヒマシ油及びその誘導体、植物ワックス、動物ワックスが挙げられる。これらは単独、もしくは併せて用いることができる。
【００５８】
本発明に用いられるワックス成分としては、「ＡＳＴＭ　Ｄ３４１８−８２」に準じて測定されたＤＳＣ曲線における主体吸熱ピーク温度（融点）が３０〜１２０℃、より好ましくは４０〜９０℃の範囲にある化合物が、定着性、さらには透明性を良好にすることができ好ましい。
【００５９】
さらに、本発明においては、トナー粒子の機械的強度を高めると共に、トナー分子の分子量を制御するために、結着樹脂の合成時に架橋剤を用いることが好ましい。
【００６０】
本発明のトナーに用いられる架橋剤としては、２官能の架橋剤として、ジビニルベンゼン、ビス（４−アクリロキシポリエトキシフェニル）プロパン、エチレングリコールジアクリレート、１，３−ブチレングリコールジアクリレート、１，４−ブタンジオールジアクリレート、１，５−ペンタンジオールジアクリレート、１，６−ヘキサンジオールジアクリレート、ネオペンチルグリコールジアクリレート、ジエチレングリコールジアクリレート、トリエチレングリコールジアクリレート、テトラエチレングリコールジアクリレート、ポリエチレングリコール＃２００、＃４００、＃６００の各ジアクリレート、ジプロピレングリコールジアクリレート、ポリプロピレングリコールジアクリレート、ポリエステル型ジアクリレート（日本化薬社製「ＭＡＮＤＡ」）、及び上記のジアクリレートをジメタクリレートに代えたものが挙げられる。
【００６１】
多官能の架橋剤としては、ペンタエリスリトールトリアクリレート、トリメチロールエタントリアクリレート、トリメチロールプロパントリアクリレート、テトラメチロールメタンテトラアクリレート、オリゴエステルアクリレート及びそのメタクリレート、２，２−ビス（４−メタクリロキシ、ポリエトキシフェニル）プロパン、ジアリルフタレート、トリアリルシアヌレート、トリアリルイソシアヌレート及びトリアリルトリメリテートが挙げられる。
【００６２】
これらの架橋剤は、前記単量体１００質量部に対して、好ましくは０．０５〜１０質量部、より好ましくは０．１〜５質量部用いることが良い。
【００６３】
本発明のトナーを懸濁重合法により製造する場合、重合開始剤としては、具体的には、２，２’−アゾビス−（２，４−ジメチルバレロニトリル）、２，２’−アゾビスイソブチロニトリル、１，１’−アゾビス（シクロヘキサン−１−カルボニトリル）、２，２’−アゾビス−４−メトキシ−２，４−ジメチルバレロニトリル、アゾビスイソブチロニトリルの如きアゾ系またはジアゾ系重合開始剤；ベンゾイルペルオキシド、メチルエチルケトンペルオキシド、ジイソプロピルペルオキシカーボネート、クメンヒドロペルオキシド、２，４−ジクロロベンゾイルペルオキシド、ラウロイルペルオキシドの如き過酸化物系重合開始剤が用いられる。これらの重合開始剤の使用量は、目的とする重合度により変化するが、一般的には、重合性ビニル系単量体１００質量部に対して５〜２０質量部用いられる。重合開始剤の種類は、重合法により若干異なるが、１０時間半減期温度を参考に、単独または混合して使用される。
【００６４】
本発明のトナーを懸濁重合法により製造する場合、水系分散媒体調製時に使用する分散剤としては、公知の無機系及び有機系の分散剤を用いることができる。具体的には、無機系の分散剤としては、例えば、リン酸三カルシウム、リン酸マグネシウム、リン酸アルミニウム、リン酸亜鉛、炭酸マグネシウム、炭酸カルシウム、水酸化カルシウム、水酸化マグネシウム、水酸化アルミニウム、メタケイ酸カルシウム、硫酸カルシウム、硫酸バリウム、ベントナイト、シリカ、アルミナが挙げられる。また、有機系の分散剤としては、例えば、ポリビニルアルコール、ゼラチン、メチルセルロース、メチルヒドロキシプロピルセルロース、エチルセルロース、カルボキシメチルセルロースのナトリウム塩、デンプンを用いることができる。
【００６５】
また、市販のノニオン、アニオン、カチオン型の界面活性剤の利用も可能である。例えば、ドデシル硫酸ナトリウム、テトラデシル硫酸ナトリウム、ペンタデシル硫酸ナトリウム、オクチル硫酸ナトリウム、オレイン酸ナトリウム、ラウリル酸ナトリウム、ステアリン酸カリウム、オレイン酸カルシウムを用いることができる。
【００６６】
本発明のトナーを懸濁重合法により製造する場合、水系分散媒体調製時に使用する分散剤としては、無機系の難水溶性の分散剤が好ましく、しかも酸に可溶性である難水溶性無機分散剤を用いるとよい。また、本発明においては、難水溶性無機分散剤を用い、水系分散媒体を調製する場合に、これらの分散剤が重合性ビニル系単量体１００質量部に対して、０．２〜２．０質量部となるような割合で使用することが好ましい。また、本発明においては、重合性単量体組成物１００質量部に対して３００〜３，０００質量部の水を用いて水系分散媒体を調製することが好ましい。
【００６７】
本発明において、上記したような難水溶性無機分散剤が分散された水系分散媒体を調製する場合には、市販の分散剤をそのまま用いて分散させてもよいが、細かい均一な粒度を有する分散剤粒子を得るために、水等の液媒体中で、高速撹拌下、上記したような難水溶性無機分散剤を生成させて調製してもよい。例えば、リン酸三カルシウムを分散剤として使用する場合、高速撹拌下でリン酸ナトリウム水溶液と塩化カルシウム水溶液を混合してリン酸三カルシウムの微粒子を形成することで、好ましい分散剤を得ることができる。
【００６８】
【実施例】
以下、具体的実施例によって本発明を説明するが、本発明は何らこれらに限定されるものではない。尚、以下の配合における部数は全て質量部である。
【００６９】
（モノアゾ系顔料の製造例１）
３−アミノ−４−メトキシベンズアニリド５０部を水１０００部に分散させ、氷を加えて０〜５℃の温度条件に設定し、３５％ＨＣｌ水溶液６０部を加えて２０分間撹拌した。その後、３０％亜硝酸ナトリウム水溶液５０部を加えて６０分間撹拌後、スルファミン酸２部を加えて亜硝酸を消去した。さらに酢酸ナトリウム５０部、９０％酢酸７５部を添加し、ジアゾニウム塩溶液とした。
【００７０】
これとは別に、３−ヒドロキシ−２−ナフタレンカルボキサミド４０部を水１０００部、水酸化ナトリウム２５部と共に温度８０℃以下で溶解させた後、０〜５℃の温度条件に設定した状態で、ｐＨ＝３となるように３５％ＨＣｌ水溶液を添加し、３−ヒドロキシ−２−ナフタレンカルボキサミドの一部を塩析させた。これに、水酸化ナトリウム水溶液を添加し、系内がｐＨ＝９となるように調整し、カップラー分散液とした。
【００７１】
系内をｐＨ＝９に調整されたカップラー分散液に上記ジアゾニウム塩溶液を１０℃以下の温度条件で添加し、３０分攪拌しカップリング反応を行った（反応終了時：ｐＨ＝８）。これに、１０％アビエチン酸水溶液１００部を加え３０分攪拌し、塩化カルシウム水和物１００部を水１０００部に溶解した液を加え、さらに６０分攪拌しレーキ化反応を行った。９９℃の加熱処理後、濾過、水洗を行い、これを１００℃で乾燥し、粉砕を行うことにより式（１）で示した本発明に係るモノアゾ系顔料（Ａ）（Ｃ．Ｉ．ピグメントレッド１５０）を得た。透過電子顕微鏡（ＴＥＭ）にて、得られたモノアゾ系顔料は４≦長径／短径≦６である顔料一次粒子を２０個数％含有することを確認した。
【００７２】
（モノアゾ系顔料の製造例２〜９）
製造例１において、芳香族アミン、β−ナフトール誘導体の種類、及び添加部数、カップラー液調製工程、カップリング反応終了時のｐＨ、ロジン処理の有無を変更する以外は、製造例１と同一条件及び同一操作を行い、モノアゾ系顔料（Ｂ）〜（Ｉ）を得た。これらの４≦長径／短径≦６である顔料一次粒子の含有量は、表１に示した。
【００７３】
（モノアゾ系顔料の比較製造例１）
製造例１において、カップリング反応の際、ジアゾニウム塩溶液を５０℃の温度条件で非常にゆっくり添加し、その後のロジン処理を行わないこと以外は、製造例１と同一条件及び同一操作を行い、モノアゾ系顔料（ａ）を得た。得られたモノアゾ系顔料（ａ）を透過電子顕微鏡（ＴＥＭ）にて観察したところ、４≦長径／短径≦６である顔料一次粒子を６０個数％含有し、６＜長径／短径である針状の一次粒子も多数観察された。
【００７４】
（モノアゾ系顔料の比較製造例２）
製造例１のカップラー液調製工程において、ミネライト１００を３部添加し、３５％ＨＣｌ水溶液を添加し３−ヒドロキシ−２−ナフタレンカルボキサミドの一部を塩析させるといった操作を行わず、カップリング反応工程においては、ジアゾニウム塩溶液の添加速度、及び系内の攪拌速度を大きくする以外は、製造例１と同一条件及び同一操作を行い、モノアゾ系顔料（ｂ）を得た。得られたモノアゾ系顔料（ｂ）を透過電子顕微鏡（ＴＥＭ）にて観察したところ、４≦長径／短径≦６である顔料一次粒子は観察されず、全ての一次粒子が長径／短径＜４であった。
【００７５】
（トナーの製造例１）
高速撹拌装置クレアミックス（エムテクニック社製）を具備した２リットル用４つ口フラスコ中に、イオン交換水４７０部とＮａ３ＰＯ４３．３部を投入し、高速撹拌装置の回転数を１０，０００ｒｐｍに設定し、６５℃に加温せしめた。ここにＣａＣｌ２水溶液を添加し、微小な難水溶性分散剤Ｃａ３（ＰＯ４）２を含む水系分散媒体を調製した。さらに希塩酸により水系分散媒体のｐＨが５．２になるように調整した。
【００７６】
一方、分散質として、
・スチレン　　　　　　　　　　　　　　　　　　　　　８３部
・ｎ−ブチルアクリレート　　　　　　　　　　　　　　１７部
・ジビニルベンゼン　　　　　　　　　　　　　　　　０．２部
・モノアゾ系顔料（Ａ）　　　　　　　　　　　　　　　　５部
・ポリエステル樹脂（ピーク分子量＝７０００）　　　　　５部
・荷電制御剤（サリチル酸のアルミニウム化合物）　　　　２部
・エステルワックス（融点＝６０℃）　　　　　　　１２．５部
からなる混合物をアトライター（三井金属社製）を用い３時間分散させた後、６５℃にて２，２’−アゾビス（２，４−ジメチルバレロニトリル）３部を添加、１分間攪拌し、重合性単量体組成物を調製した。
【００７７】
重合性単量体組成物調製後、高速撹拌装置の回転数を１５，０００ｒｐｍに高めた前記水系分散媒体中に該重合性単量体組成物を投入し、内温６０℃のＮ２雰囲気下で、３分間撹拌し、該重合性単量体組成物を造粒した。その後、撹拌装置をパドル撹拌羽根を具備したものに換え、２００ｒｐｍで撹拌しながら同温度に保持し、重合性ビニル系単量体の重合転化率が９０％に達したところで第１反応工程を終了した。さらに反応温度を８０℃に昇温し、重合転化率がほぼ１００％になったところで第２反応工程を終了し、重合工程を完了した。
【００７８】
重合終了後、冷却した後に希塩酸を添加して難水溶性分散剤を溶解せしめた。さらに加圧ろ過器にて水洗浄を数回繰り返した後、乾燥処理を行い、重合体粒子（Ａ）を得た。
【００７９】
上記重合体粒子（Ａ）１００部と疎水性オイル処理シリカ微粉体（ＢＥＴ比表面積：２００ｍ２／ｇ）２部をヘンシェルミキサー（三井金属社製）で乾式混合して、本発明のトナー（Ａ）とした。
【００８０】
このトナー（Ａ）の断面を透過電子顕微鏡（ＴＥＭ）にて観察したところ、トナー（Ａ）中に分散しているモノアゾ系顔料は、４≦長径／短径≦６である顔料一次粒子が１５個数％であった。
【００８１】
（トナーの製造例２〜６、比較用トナーの製造例１）
モノアゾ系顔料の種類と添加量を変更する以外は、前記トナーの製造例１と同様の方法でトナー（Ｂ）〜（Ｆ）、及び比較用トナー（ａ）を調製した。
【００８２】
（トナーの製造例７）
・スチレン−ブチルアクリレート共重合樹脂　　　　１００部
（ガラス転移温度６５℃）
・モノアゾ系顔料（Ｇ）　　　　　　　　　　　　　　　４部
・荷電制御剤（サリチル酸のアルミニウム化合物）　　　２部
・エステルワックス（融点＝６０℃）　　　　　　　　　７部
を混合し、二軸エクストルーダーで溶融混練した。この混練物を冷却後、ハンマーミルで粗粉砕し、ジェットミルで微粉砕した。さらに、ハイブリダイザー（奈良機械製作所社製）を用いて球形化した後に分級し、トナー粒子（Ｇ）を得た。
【００８３】
このトナー粒子（Ｇ）１００部に対して、ヘキサメチルジシラザンで処理した疎水性シリカ微粉体（ＢＥＴ：２５０ｍ２／ｇ）１．５部をヘンシェルミキサーで乾式混合して、トナー（Ｇ）を得た。
【００８４】
このトナー粒子（Ｇ）の断面を透過電子顕微鏡（ＴＥＭ）にて観察したところ、トナー粒子（Ｇ）中に分散しているモノアゾ系顔料は、４≦長径／短径≦６である顔料一次粒子が１０個数％であった。
【００８５】
（トナーの製造例８、９、比較用トナーの製造例２）
モノアゾ系顔料の種類と添加量を変更する以外は、前記トナーの製造例１と同様の方法でトナー（Ｂ）〜（Ｆ）、及び比較用トナー（ａ）を調製した。
【００８６】
（比較用トナーの製造例３）
着色剤として「Ｃ．Ｉ．ピグメントレッド５７：１」５部を用いた以外は、前記トナーの製造例７と同様の方法で比較用トナー（ｃ）を調製した。
【００８７】
上記トナーの製造例及び比較用トナーの製造例の主な処方内容について、表２にまとめた。
【００８８】
（トナーの製造例１０）
着色剤として「Ｃ．Ｉ．ピグメントブルー１５：３」５部を用いた以外は、前記トナーの製造例１と同様にして重合体粒子を得た後、シアントナーを調製した。
【００８９】
（トナーの製造例１１）
着色剤として「Ｃ．Ｉ．ピグメントイエロー９３」７部を用いた以外は、前記トナーの製造例１と同様にして重合体粒子を得た後、イエロートナーを調製した。
【００９０】
（実施例１）
画像形成装置として、レーザービームプリンタ（キヤノン製：ＬＢＰ−２１６０）の改造機を用いた。このプロセスカートリッジにトナーの製造例１で得られたトナー（Ａ）を投入し、転写材として複写機用普通紙（７５ｇ／ｍ２）を用い、単色モードにて印字面積比率４％の文字画像を２８枚（Ａ４サイズ）／分のプリントアウト速度で１０，０００枚分をプリントアウトした後、画像濃度、画像カブリを評価したところ、画像濃度、画像カブリ抑制はいずれもプリント初期と同等であり良好であった。
【００９１】
感光体表面の観察を行ったところ、感光体表面のフィルミング、残留トナーの固着、及び損傷は発生しておらず、非常に良好な状態であった。
【００９２】
また、トナーのトリボ電荷量を常温常湿下、高温高湿下で測定したところ、有意差は見られず、環境帯電安定性に優れていた。
【００９３】
上記画像評価と同様に画像形成装置としてレーザービームプリンタ（キヤノン製：ＬＢＰ−２１６０）の改造機を用い、このプロセスカートリッジにトナーの製造例１で得られたマゼンタトナー（Ａ）、及びトナーの製造例１０で得られたシアントナー、トナーの製造例１１で得られたイエロートナーを投入し、複写機用普通紙（７５ｇ／ｍ２）を用いフルカラー画像をプリントアウトしたところ、２色以上の重ね合わせにおいても良好であり、色再現性の優れた画像であった。また、ＯＨＰシート「ＣＧ３７００」（３Ｍ社製）上にプリントアウトしＯＨＰ投影画像を評価したところ、透明性に優れ、さらに２色以上の重ね合わせにおいても良好であった。
【００９４】
これらの評価結果を表３にまとめて示した。
【００９５】
尚、評価方法及びその評価基準は次の通りであり、後述の実施例２〜９及び比較実施例１〜３もこれらに従っている。
【００９６】
（評価方法）
（１）画像濃度
通常の複写機用普通紙（７５ｇ／ｍ２）に一辺が５ｍｍの正方形のベタ画像をプリントアウトし、「Ｘ−Ｒｉｔｅ　５０４」（Ｘ−Ｒｉｔｅ社製）を用いて、原稿濃度が０．００の白地部分のプリントアウト画像に対する相対濃度を測定した。
Ａ：１．４０以上
Ｂ：１．３０以上、１．４０未満
Ｃ：１．２０以上、１．３０未満
Ｄ：１．２０未満
【００９７】
（２）画像カブリ
ベタ白画像形成時の感光体上の転写残余のトナーをマイラーテープによってテーピングして剥ぎ取り、それを紙上に貼ったものについて反射濃度を「Ｘ−Ｒｉｔｅ　５０４」で測定した。得られた反射濃度から、マイラーテープをそのまま紙上に貼った時の反射濃度を差し引いた数値を用いて評価した。数値が小さいほど、画像カブリが抑制されていることになる。
Ａ：０．０３未満
Ｂ：０．０３以上、０．０７未満
Ｃ：０．０７以上、０．１５未満
Ｄ：０．１５以上
【００９８】
（３）感光体とのマッチング
感光体表面のフィルミング、残留トナーの固着、及び損傷の発生状況とプリントアウト画像への影響を目視で評価した。
Ａ：非常に良好（未発生）
Ｂ：良好（わずかに傷の発生が見られるが、画像への影響はない）
Ｃ：普通（固着や傷があるが、画像への影響が少ない）
Ｄ：悪い（固着が多く、縦スジ状の画像欠陥を生じる）
【００９９】
（４）トナーの環境帯電安定性
図１はトナーのトリボ電荷量を測定する装置の概略的説明図である。トナー（外添剤なし）とキャリアの混合物を５０〜１００ｍｌ容量のポリエチレン製のビンに入れ、５００回手で振とうして摩擦帯電させる。該キャリアはシリコーン樹脂コートされたフェライトキャリア（平均粒径３５μｍ）を使用し、トナーとキャリアの混合重量比は７：９３とする。底に５００メッシュのスクリーン３のある金属製の測定容器２に、該混合物（トナーとキャリア）Ｗ０（ｇ：約０．５−１．５ｇ）を入れ金属製のふた４をする。このときの測定容器２全体の重量を秤りＷ１（ｇ）とする。次に吸引機１（測定容器２と接する部分は少なくとも絶縁性）において、吸引口７から吸引し風量調節弁６を調整して真空計５の圧力を２４５０（ｈｐａ）とする。この状態で２分間吸引を行いトナーを吸引除去する。このときのトナーの摩擦帯電量Ｑ（ｍＣ／ｋｇ）は、トナー１００％補正をすると下記のように定義される。
【０１００】
【数１】
2004126113.tif 000009
【０１０１】
上記式中、Ｖ（ボルト）は電位計９の電位を示し、Ｃ（μＦ）はコンデンサー８の容量を示し、Ｗ２（ｇ）は吸引後の測定容器２の重量を示し、Ｔはトナー／キャリアの重量比を示す。
【０１０２】
トナーの環境帯電安定性は、該トナーの摩擦帯電量Ｑを高温高湿（３５℃、９０％ＲＨ）、常温常湿（２３℃、６０％ＲＨ）で測定した。
【０１０３】
（５）普通紙上色再現性
複写機用普通紙（７５ｇ／ｍ２）上のフルカラー画像を、「Ｘ−Ｒｉｔｅ　ＳＰ６８」（Ｘ−Ｒｉｔｅ社製）にて測定し、国際照明委員会で規格されたＬ＊ａ＊ｂ＊表色系の明度Ｌ＊、赤または緑の度合いを表すａ＊、黄または青の度合いを表すｂ＊で決定される色空間立体の体積を求めた。数値が大きいほど色空間が広く、小さいほど色再現性が乏しいことを意味する。
Ａ：色空間体積が２５０万以上
Ｂ：色空間体積が２００万以上２５０万未満
Ｃ：色空間体積が１５０万以上２００万未満
Ｄ：色空間体積が１５０万未満
【０１０４】
（６）フルカラー投影画像色再現性及び透明性
ＯＨＰシート「ＣＧ３７００」（３Ｍ社製）上のフルカラー画像をＯＨＰ「９５５０」（３Ｍ社製）にて透過画像とし、白色壁面に投影した画像を目視評価すると共に、分光放射輝度計「ＰＲ６５０」（フォトリサーチ社製）にて測定し、国際照明委員会で規格されたＬ＊ａ＊ｂ＊表色系の明度Ｌ＊、赤または緑の度合いを表すａ＊、黄または青の度合いを表すｂ＊で決定される色空間立体の体積を求めた。数値が大きいほど色空間が広く、小さいほど色再現性が乏しいことを意味する。
【０１０５】
＜色空間体積＞
Ａ：２５０万以上
Ｂ：２００万以上２５０万未満
Ｃ：１５０万以上２００万未満
Ｄ：１５０万未満
【０１０６】
＜目視評価＞
Ａ：鮮やかで、且つ透明性に優れる。
Ｂ：透明性は良好で、マゼンタの色再現性は優れるが、２次色（赤色、青色）はやや劣る。
Ｃ：透明性はやや劣り、マゼンタ、２次色（赤色、青色）いずれの色再現性もやや劣る。
Ｄ：くすみがあり、マゼンタ、２次色（赤色、青色）いずれの色再現性も劣る。
【０１０７】
（実施例２〜９及び比較例１〜３）
トナーとして、トナー（Ｂ）〜（Ｉ）、及び比較用トナー（ａ）〜（ｃ）を使用する以外は実施例１と同様にして評価した。結果を表３に示した。
【０１０８】
【表１】
2004126113.tif 000010
【０１０９】
【化１３】
2004126113.tif 000011
【０１１０】
【表２】
2004126113.tif 000012
【０１１１】
【表３】
2004126113.tif 000013
【０１１２】
【発明の効果】
以上説明したように、本発明によれば、モノアゾ系顔料の粒子形状を規定することによって、トナー粒子中での該顔料の発色性や分散性を向上させることを可能とし、極めて鮮明な色彩と透明性、及び安定した摩擦帯電特性を有すると共に、耐フィルミング性に優れたトナーが提供される。
【図面の簡単な説明】
【図１】トナーのトリボ電荷量を測定する装置の説明図である。
【符号の説明】
１　吸引機
２　測定装置
３　スクリーン
４　ふた
５　真空計
６　風量調節弁
７　吸引口
８　コンデンサ
９　電位計
【図１】
2004126113.tif 000019